(57)【要約】【課題】  吸着素子等の製造に適した水系均一分散液（塗布液）、耐熱性及び吸着特性に優れた吸着素子及びその製造方法を提供するものである。【解決手段】  少なくともアルミノフォスフェート類と有機バインダーとが水に分散されてなる水系分散液であって、有機バインダーが、少なくともＱ値が０．０３以上であるビニル系モノマーを重合成分として含む重合体であることを特徴とするアルミノフォスフェート類水系分散液、及び、担体上に、アルミノフォスフェート類と有機バインダーとを有するアルミノフォスフェート類担持吸着素子であって、有機バインダーが、少なくともＱ値が０．０３以上であるビニル系モノマーを重合成分として含む重合体であることを特徴とするアルミノフォスフェート類担持吸着素子。【選択図】    なし【特許請求の範囲】
【請求項１】
少なくともアルミノフォスフェート類と有機バインダーとが水に分散されてなる水系分散液であって、有機バインダーが、少なくとも共鳴安定化の尺度であるＱ値が０．０３以上であるビニル系モノマーを重合成分として含む重合体であることを特徴とするアルミノフォスフェート類水系分散液。
【請求項２】
有機バインダーが、（メタ）アクリル（共重合）樹脂、（メタ）アクリル・スチレン共重合樹脂、スチレン・ブタジエン共重合樹脂、及びスチレン・アクリロニトリル共重合樹脂から選択される１種又は２種以上であることを特徴とする請求項１記載の水系分散液。
【請求項３】
アルミノフォスフェート類を１０〜６０重量％含有することを特徴とする請求項１又は２に記載の水系分散液。
【請求項４】
吸着素子製造用である請求項１〜３のいずれか１項に記載の水系分散液。
【請求項５】
担体に、請求項１〜３のいずれか１項に記載の水系分散液を添着し乾燥する工程を含むアルミノフォスフェート類担持吸着素子の製造方法。
【請求項６】
乾燥温度が５０℃以上１４０℃以下である請求項５記載のアルミノフォスフェート類担持吸着素子の製造方法。
【請求項７】
担体上に、アルミノフォスフェート類と有機バインダーとを有するアルミノフォスフェート類担持吸着素子であって、有機バインダーが、少なくとも共鳴安定化の尺度であるＱ値が０．０３以上であるビニル系モノマーを重合成分として含む重合体であることを特徴とするアルミノフォスフェート類担持吸着素子。
【発明の詳細な説明】
【技術分野】
【０００１】
本発明は、アルミノフォスフェート類水系分散液、アルミノフォスフェート類担持吸着素子及びその製造方法に関するものである。特に吸着材への水の吸脱着を利用したヒートポンプ、蓄冷システム、および調湿空調装置に用いるアルミノフォスフェート担持吸着素子の製造に適した水系分散液、アルミノフォスフェート類担持吸着素子及びその製造方法に関するものである。
【背景技術】
【０００２】
従来より、疎水ゼオライトを担体に担持して有機溶剤蒸気を含有する空気等の気体から有機溶剤蒸気を吸着する装置が知られている。例えば、ゼオライト（通常のゼオライト又はアルミノシリケート）と共に配合するバインダーとして有機エマルジョンバインダーを配合したスラリーを用いれば、スラリーのゼオライト含有量を高くできるためゼオライトの含浸工程の効率が高くなり、バインダー自体のゲル化がないため長期間に渡りスラリーの粘度を適正範囲に保つことができ、またバインダーの配合によるｐＨの変化がほとんどなくスラリーがゼオライトの保存に適したｐＨを維持できるため長期間に渡りゼオライトの結晶構造を維持できることが知られている（特許文献１参照）。しかしながら、該特許文献にはアルミノフォスフェート類の水系分散液については記載されていない。又、該特許文献では吸着素子として使用するに際し、高温での焼成によって有機バインダーは全て除去されており、有機バインダーでゼオライトを保持した吸着素子及びその吸着性能についての記載はない。また、吸着ヒートポンプにおいて、吸着材の固定に酢酸ビニル系エマルジョンを用いること（特許文献２参照）或いは、揮発性有機化合物等を効率よく吸着し、脱着も容易、かつ迅速に行い得て、しかも安価で施工性に優れた吸着材として、シリコーン樹脂とゼオライト粉末からなる吸着材を基板上にコーティングし焼き付け処理をおこなった吸着材料（特許文献３参照）が知られている。
【０００３】
一方、吸着材への水の吸脱着を利用した吸着ヒートポンプ、蓄冷熱システム、居住空間の調湿を行う方法、が提案されており、吸着材としてアルミノフォスフェート系のゼオライトを使用すれば、高温熱源と低温熱源の温度差が小さくても動作が可能であったり、吸着材が低温で再生できるため有利であることが知られている（特許文献４〜６参照）。
【特許文献１】特開２００２−９５９６４号公報
【特許文献２】特開平０６−５８６４４号公報
【特許文献３】特開２００１−３２１４２５号公報
【特許文献４】特開２００２−３７２３３２号公報
【特許文献５】特開２００４−１３２６９０号公報
【特許文献６】特開２００４−１３６２６９号公報
【発明の開示】
【発明が解決しようとする課題】
【０００４】
上記の通り、特許文献４〜６に記載のアルミノフォスフェート系のゼオライトは、低温再生が可能で実用上有利である。かかるゼオライトを吸着素子に適用するには、通常、充分な接着強度を得るため、有機バインダーで吸着材を保持した状態で使用に供する必要がある。我々の検討によれば、従来知られているアルミノシリケートと同様の方法でアルミノフォスフェート系のゼオライトを担体に担持をしようとして、例えば前記特許文献１あるいは２に記載の有機エマルジョンバインダーを用いた場合には、スラリーのゲル化が著しかったり、担持層と担体との接着性が悪かったり、耐熱性が不充分だったり、吸脱着の繰り返しに伴い、接着強度が低下したり、吸着容量が低下する問題を生じる場合があるこ
とが判明した。また、前記特許文献３の場合、水分散液ではなく、又、これを用いて得られる吸着素子は、シリコーン系樹脂等でゼオライトが被覆される割合が高くなるためか、実使用条件での吸脱着速度が大幅に低下する問題が生じることが判明した。
【０００５】
すなわち、本発明の目的は、分散安定性が良好で吸着素子等の製造に適した水系均一分散液（塗布液）、耐熱性及び吸着特性に優れた吸着素子及びその製造方法を提供することである。
更に、担体と担持層との接着強度が高く、吸着素子の使用温度範囲（通常、１００℃以下）で吸着量が大きく、或いは吸脱着速度が速く、吸脱着の繰り返しでの吸着特性の変化が少なく、耐久性に優れた吸着素子及びその製造方法を提供することにある。
【課題を解決するための手段】
【０００６】
本発明者等は、上記課題を解決するべく鋭意検討した結果、アルミノフォスフェート類の水系分散液を形成する有機バインダーとして、少なくとも特定のＱ値（共鳴安定化の尺度）を有するビニル系モノマーを重合成分して含有する重合体を用いることにより上記目的を達成することを見出し、本発明に到達した。
即ち、本発明の要旨は、少なくともアルミノフォスフェート類と有機バインダーとが水に分散されてなる水系分散液であって、有機バインダーが、少なくとも共鳴安定化の尺度であるＱ値が０．０３以上であるビニル系モノマーを重合成分として含む重合体であることを特徴とするアルミノフォスフェート類水系分散液及び、吸着素子製造用である上記水系分散液、に存する。
【０００７】
他の要旨は、担体に、上記水系分散液を含浸し乾燥する工程を含むアルミノフォスフェート類担持吸着素子の製造方法、に存する。更に、他の要旨は、担体上に、アルミノフォスフェート類と有機バインダーとを有するアルミノフォスフェート類担持吸着素子であって、有機バインダーが、少なくとも共鳴安定化の尺度であるＱ値が０．０３以上であるビニル系モノマーを重合成分として含む重合体であることを特徴とするアルミノフォスフェート類担持吸着素子、に存する。
【発明の効果】
【０００８】
本発明のアルミノフォスフェート類水系分散液は、アルミノフォスフェート類の分散性が良好で保存によるアルミノフォスフェート類の沈降が少ない。又、これを用いて得られる吸着素子は、耐熱性に優れ、バインダーに起因するアルミノフォスフェート類の吸着特性の低下が少なく、良好な吸着量特性（吸着量）を有する。
【発明を実施するための最良の形態】
【０００９】
以下に記載する構成要件の説明は、本発明の実施態様の一例（代表例）であり、これらの内容に特定されない。
＜アルミノフォスフェート類＞
本発明に用いられるアルミノフォスフェート類（以下、ＡＬＰＯ類と略することがある）は、ＩＺＡ（International Zeolite Association）の定める結晶性アルミノフォスフェートである。
【００１０】
結晶性アルミノフォスフェートは、骨格構造を構成する原子がアルミニウム及びリンであり、その一部が他の原子で置換されていても良い。中でも、Ｉ）アルミニウムがヘテロ原子（Ｍｅ１：但し、Ｍｅ１は周期表第三または第四周期に属し、２Ａ族、７Ａ族、８族、１Ｂ族、２Ｂ族,、３Ｂ族(Alのぞく)の元素から選ばれる少なくとも一種類の元素を示す。）で一部置換されたＭｅ−アルミノフォスフェート、II）リンがヘテロ原子（Me２：但し、Me２は周期表第三または第四周期に属する４Ｂ族元素）で置換されたＭ
ｅ−アルミノフォスフェート、あるいは、III）アルミニウムとリンの両方がヘテロ原子
（それぞれMe1、Me2）で置換されたＭｅ−アルミノフォスフェートが吸着特性の点から好ましい。
ここで、骨格構造を構成しているＭｅ、Ａｌ及びＰの構成割合（モル比）は、通常、下記式１−１〜３−１のモル比であり、好ましくは、下記式１−２〜３−２である。ｘが上記範囲より小さいと、吸着質の圧力が低い領域での吸着量が小さくなったり、合成が困難となる傾向があり、上記範囲より大きいと、合成時に不純物が混入しやすい傾向がある。又、ｙ、ｚが上記範囲外であると、合成が困難である。
【００１１】
０≦ｘ≦０．３  …１−１
（ｘは、Ｍｅ、Ａｌ、Ｐの合計に対するＭｅのモル比を示す）
０．２≦ｙ≦０．６  …２−１
（ｙは、Ｍｅ、Ａｌ、Ｐの合計に対するＡｌのモル比を示す）
０．３≦ｚ≦０．６  …３−１
（ｚは、Ｍｅ、Ａｌ、Ｐの合計に対するＰのモル比を示す）
０．０１≦ｘ≦０．３  …１−２
（ｘは、Ｍｅ、Ａｌ、Ｐの合計に対するＭｅのモル比を示す）
０．３≦ｙ≦０．５  …２−２
（ｙは、Ｍｅ、Ａｌ、Ｐの合計に対するＡｌのモル比を示す）
０．４≦ｚ≦０．５  …３−２
（ｚは、Ｍｅ、Ａｌ、Ｐの合計に対するＰのモル比を示す）
Ｍｅは、１種でも２種以上含まれていても良い。好ましいＭｅ（Me1,Me2）は、周期表
第３、第４周期に属する元素である。Ｍｅ１は２価の状態でイオン半径が３以上、０．８ｎｍ以下であるのが好ましく、更に好ましくは２価、４配位の状態でイオン半径が０．４以上、７ｎｍ以下である。上記の中でも、合成の容易さ、吸着特性の点から、Ｆｅ，Ｃｏ，Ｍｇ，Ｚｎから選ばれる少なくとも一種類の元素であるのが好ましく、特にＦｅであるのが好ましい。Ｍｅ２は、周期表第三または第四周期に属する４Ｂ族元素であり、好ましくはＳｉである。
【００１２】
又、本発明のアルミノフォスフェート類は、そのフレームワーク密度（ＦＤ）が、通常、１３Ｔ／ｎｍ3以上２０Ｔ／ｎｍ3以下、好ましくは、１３．５Ｔ／ｎｍ3以上であり、更に好ましくは１４Ｔ／ｎｍ3以上であり、一方、１９Ｔ／ｎｍ3以下が好ましい。ここで、Ｔ／ｎｍ3は、単位体積ｎｍ3あたり存在するＴ原子（ゼオライトの１ｎｍ3当たりの酸素以外の骨格を構成する元素の数）を意味し、フレームワーク密度：ＦＤを示す単位である。上記範囲未満では、構造が不安定となる傾向があり耐久性が低下する問題があり、一方、上記範囲を越えると吸着容量が小さくなり、吸着材としての使用に適さなくなる傾向がある。
【００１３】
又、本発明のアルミノフォスフェート類は、その構造としては、International Zeolite Association（ＩＺＡ）が定めるコードで、ＡＥＩ、ＡＥＬ、ＡＥＴ、ＡＦＩ、ＡＦＮ、ＡＦＲ、ＡＦＳ、ＡＦＴ、ＡＦＸ、ＡＴＯ、ＡＴＳ、ＣＨＡ、ＥＲＩ、ＬＥＶ、ＶＦＩが挙げられるが、中でも、吸着特性、耐久性の点から、ＡＥＩ、ＡＥＬ、 ＡＦＩ、ＣＨＡ、ＬＥＶから選ばれるいずれかであるのが好ましく、特にＡＦＩ、ＣＨＡが好ましい。
尚、ＡＬＰＯ類は１種又は２種以上組み合わせて用いることができる。
【００１４】
＜有機バインダー＞
本発明の有機バインダーは、少なくともＱ値が０．０３以上であるビニル系モノマーを重合成分として含む重合体である。該有機バインダーは、後述する吸着素子において、ＡＬＰＯ類の担体への接着剤として機能するものである。
ここで、ビニルモノマーのＱ値とは、共鳴安定化の尺度であり、J. Brandrupら, Polymer Handbook, Interscience(1974)にその数値が記載されている。
Ｑ値が０．０３以上のビニルモノマーとそのＱ値を（）を例示すると以下の通りである。スチレン（１），塩ビ（０．０４４），塩化ビニリデン（０．２２），メタクリル酸メチル（０．７４），アクリル酸メチル（０．４２），メチルビニルケトン（０．６９），アクリロニトリル（０．６０），イソプレン（３．３３），ブタジエン（２．３９），アクリルアミド（０．２３），ビニリデンアシド（２０．１３），メチルビニルスルフィド（０．３２）。
【００１５】
Ｑ値の上限は、通常２１以下である。これらのなかでも特に、Ｑ値が０．１以上１０以下のものが好ましく、０．２以上１以下が特に好ましい。
本発明の有機バインダーは、Ｑ値が上記の範囲のモノマーの単独重合体でも共重合体で合っても良い。かかる有機バインダーとしては、具体的には、例えば、（メタ）アクリル樹脂、（メタ）アクリル・スチレン共重合樹脂、スチレン・ブタジエン共重合樹脂、及びスチレン・アクリロニトリル共重合樹脂、から選択される１種又は２種以上が挙げられる。このうち、特に、（メタ）アクリル樹脂、（メタ）アクリル・スチレン共重合樹脂、が、水分散液の安定性及びこれを用いて得られた吸着素子の耐熱性及び吸着特性が良好なため好ましい。
【００１６】
又、本発明の有機バインダーは、Ｑ値が上記の範囲であるビニルモノマーとシリコーンの共重合体又はその変成体、あるいはＱ値が上記の範囲であるビニルモノマーとウレタンモノマーの共重合体又はその変性体も好ましい。かかる有機バインダーとしては、シリカ変性アクリル共重合体、シリコーンアクリル共重合体等が挙げられる。
尚、Ｑ値が上記範囲より小さいものとして、酢酸ビニル（０．０２６），エチレン（０．０１５），プロピレン（０．００２）等が挙げられる。有機バインダーが、上記Ｑ値を満足するビニルモノマーを（共）重合成分として含有しない場合、水水分散液の安定性が不良となり、取り扱い性に問題があり、又これを用いて得られた吸着素子は、ＡＬＰＯ類の本来の吸着特性を十分に発揮することができないこととなる。
【００１７】
上記の通り、有機バインダーは、担体へのＡＬＰＯ類の接着剤として機能するもので、少なくともＱ値が上記本発明の範囲であるモノマーを含むモノマーを重合して得られる有機バインダーがＡＬＰＯ類の接着に有効である理由は充分には明らかではないが、１）樹脂が平均粒径０．１−１μｍの粒子として存在するため、樹脂が完全に吸着材粒子を覆わず、吸着材が点接触で保持されるため水蒸気の移動を妨げない、２）水分散液として使用される場合の樹脂エマルジョンの表面とＡＬＰＯ類粒子表面の相互作用によってスラリーの分散性が良好に保たれる、等の要因によると推察される。
【００１８】
＜アルミノフォスフェート類水系分散液＞
本発明のアルミノフォスフェート類水系分散液は、少なくともアルミノフォスフェート類と有機バインダーとが水に分散されてなる水系分散液であって、有機バインダーが、少なくともＱ値が０．０３以上であるビニル系モノマーを重合成分として含む重合体である水系分散液である。
【００１９】
本発明の水系分散液のＡＬＰＯ類の含有量は、通常１０〜６０重量％であり、好ましくは２０〜５０重量％である。ＡＬＰＯ類の含有量が上記該範囲内にあるとＡＬＰＯ類を担体に効率よく含浸させることができる。本発明では、樹脂エマルジョンが接着材として機能するが、スラリー中のゼオライトの含有量を高くすることができるためゼオライトを効率よく含浸させることができる。
【００２０】
ＡＬＰＯ類の重量平均粒子径は、特に制限はないが、通常０．５〜１５μｍのものが用いられる。分散性を向上させるには、０．５〜１０μｍが好ましく、特に０．５〜８μｍが好ましい。又、上記水系分散液は、必要により界面活性剤、沈降防止剤、粘度調節剤を
含有していてもよい。界面活性剤としては、アニオン性、カチオン性あるいはノニオン性の界面活性剤を使用することができる。但し、通常、有機バインダーをエマルジョンとして製造する場合の製造に由来して界面活性剤を含有する。
【００２１】
本発明の水系分散液は、有機バインダー（有機バインダーがエマルジョンの場合、固形分に換算）を、通常１〜２０重量％、好ましくは３〜１５重量％含む。有機バインダーの配合量が該範囲内にあるとＡＬＰＯ類の担体に対する固着性や含浸性が良好なため好ましい。
又、ＡＬＰＯ類に対する有機バインダーの割合は、通常、１〜１００重量％、好ましくは、５〜２０重量％である。少なすぎると、接着強度が不十分であり、多すぎると吸着量が減少する傾向がある。
本発明の水系分散液は、ｐＨが通常４〜８、好ましくは５〜７である。ｐＨが該範囲内にあるとＡＬＰＯ類の結晶構造が崩壊せず、長期間に渡ってゼオライト担持用スラリーとしての品質を保持できるため好ましい。
【００２２】
＜吸着素子＞
本発明の吸着素子は、担体上に、ＡＬＰＯ類と有機バインダーとを有するアルミノフォスフェート類担持吸着素子であって、有機バインダーが、少なくともＱ値が０．０３以上であるビニル系モノマーを重合成分として含有する重合体であるものである。
ＡＬＰＯ類を担持する担体の形状としては、平板状、フィン状、あるいはハニカム状等が用いられる。担体の材質は、平板、フィン状では例えば、アルミニウム、銅、ステンレス鋼等の金属が挙げられ、ハニカムでは金属の他に、例えばセラミックペーパー等が使用される。ＡＬＰＯ類は、有機バインダーを接着剤として担体に担持される。担体に対するＡＬＰＯ類の担持量は、特に限定されないが、通常、１ｍｇ／ｃｍ2以上、５０ｍｇ／ｃ
ｍ2以下程度である。
【００２３】
＜吸着素子の製造＞
上記本発明の吸着素子の製造方法は、製造される素子が上記構成を満足する限り特に限定されないが、上記本発明の水系分散液を担体に塗布するか、担体を上記水系分散液に浸漬する等の手法により添着した後、乾燥することにより製造される。乾燥の条件としては特に限定されないが、乾燥温度としては、通常５０〜１４０℃、好ましくは９０〜１４０℃であり、乾燥時間としては、通常５分〜１００時間、好ましくは１０分〜１２０分である。雰囲気は特に限定されないが、通常、大気中あるいは乾燥空気、不活性雰囲気あるいは減圧下であり、大気圧下で行う場合は、気体を流通あるいは循環させるのが好ましい。乾燥条件が上記範囲内にあると有機物が燃焼せず乾燥効率が向上するため好ましい。
【産業上の利用可能性】
【００２４】
本発明の吸着素子は、吸着ヒートポンプやデシカント空調装置等の吸着素子として利用可能である。
【実施例】
【００２５】
以下に実施例及び比較例を挙げて、本発明を更に具体的に説明するが、本発明はその要旨を超えない限り、以下の実施例に限定されるものではない。
＜実施例および比較例で使用したアルミノフォスフェート類＞
ＡＬＰＯ−Ａ：
特開２００４−１３６２６９号公報、実施例１に従い、鉄アルミノフォスフェート（ＦＡＰＯ）を合成した。
水３８．４ｇと８５％リン酸１７．６ｇの混合物に、擬ベーマイト（２５％水含有、コンデア製）９．５ｇをゆっくりと加えて攪拌した。これを３時間攪拌し、これに硫酸第一鉄７水和物６．７８ｇを水３６．６ｇに溶かした水溶液を加え、さらにトリエチルアミン
１０．８ｇを混合して３時間攪拌し、以下の組成を有する出発反応物を得た。
【００２６】
０．３２ＦｅＳＯ4：０．９２Ａｌ2Ｏ3：Ｐ2Ｏ5：１．４トリエチルアミン：６０Ｈ2Ｏ
上記の出発反応物をテフロン（登録商標）製内筒の入った２００ｃｃのステンレス製オートクレーブに仕込み、静置状態で２００℃で１２時間反応させた。反応後冷却して、デカンテーションにより上澄みを除いて、沈殿物を回収した。その沈殿物を水で３回洗浄した後濾別し、１２０℃で乾燥したのち、乾式で平均粒径３μｍまで粉砕した。こうして得られたテンプレートが含まれたサンプル３ｇを採取し、縦型の石英焼成管に入れ、２００ｍｌ／分の空気気流下、１℃／分で５５０℃まで昇温し、そのまま５５０℃で６時間焼成を行った。こうして得られた結晶性鉄アルミノフォスフェートのＸＲＤを測定したところ、ＡＦＩ型のいわゆるＦＡＰＯ−５であった。また、塩酸水溶液で加熱溶解させ、ＩＣＰ分析により元素分析を行ったところ、骨格構造のアルミニウムとリンと鉄の合計に対する各成分の構成割合（モル比）は、鉄が４．０％、アルミニウムが４６．７％、リンが４９．３％であった。
【００２７】
ＡＬＰＯ−Ｂ：
特開２００３−１８３０２０号公報、実施例２に従い、シリコアルミノフォスフェート（ＳＡＰＯ）を合成した。
水１８０ｇに８５％リン酸８７．１ｇを加え、これに擬ベーマイト（２５％水含有、コンデア製）５７．２ｇをゆっくりと加え、３時間攪拌した。これをＡ液とした。Ａ液とは別にｆｕｍｅｄシリカ（アエロジル２００）５．０４ｇ、モルホリン３６．６ｇ、水２４０ｇを混合した液を調製した。これをＡ液にゆっくりと加えた。さらにトリエチルアミン４７．０ｇを加え、これを３時間攪拌し、以下の組成を有する水性ゲルを得た。
【００２８】
0.2ＳｉＯ2：Ａｌ2Ｏ3：0.9Ｐ2Ｏ5：1モルホリン：1.1トリエチルアミン：60Ｈ2Ｏ
こうして得られた混合物をフッ素樹脂内筒の入った１ｌのステンレス製オートクレーブに仕込み、１００ｒｐｍで攪拌しながら１９０℃で６０時間反応させた。反応後冷却して、デカンテーションにより上澄みを除いて沈殿物を回収した。沈殿物を水で３回洗浄した後濾別し、１２０℃で乾燥した。こうして得られたゼオライトのＸＲＤを測定したところ、ＣＨＡ構造であった。その後、平均粒径７μｍまで乾式で粉砕し、焼成温度を５６０℃とした以外は実施例１と同様に空気気流下焼成を行いテンプレートを除去した。ゼオライトを塩酸水溶液で加熱溶解させ、ＩＣＰ分析により元素分析を行った。その結果、ケイ素とアルミニウムとリンの合計に対する各成分の構成割合（モル比）は、ケイ素が７．９％、アルミニウムが４８．７％、リンが４３．３％であった。
【００２９】
＜実施例及び比較例で使用した有機バインダーエマルジョン＞
有機エマルジョンＡ：商品名リカボンドＥＳ−５２（中央理化工業社製、アクリル共重合体  固形分４３ｗｔ％）
有機エマルジョンＢ：商品名リカボンドＥＳ−２３２（中央理化工業社製、アクリル・スチレン共重合体  固形分５１ｗｔ％）
有機エマルジョンＣ：商品名リカボンドＥＴ−１９（中央理化工業社製、シリカ変性アクリル共重合体  固形分３８ｗｔ％）
有機エマルジョンＤ：商品名リカボンドＥＳ−１０６（中央理化工業社製、シリコーンアクリル共重合体  固形分５１ｗｔ％）
有機エマルジョンＥ：商品名リカボンドＦＫ−４８０Ｎ（中央理化工業社製、アクリル・スチレン共重合体  固形分４０ｗｔ％）
有機エマルジョンＦ：商品名リカボンドＥＴ−１９Ｎ（中央理化工業社製、シリカ変性アクリル共重合体  固形分３９ｗｔ％）
有機エマルジョンＧ：商品名木工ボンド速乾（コニシ社製、酢酸ビニル樹脂  固形分５５ｗｔ％）
有機エマルジョンＨ：商品名リカボンドＢＥ−８００ＨＱ（中央理化工業社製、エチレン酢酸ビニル共重合体  固形分５５ｗｔ％）
なお、上記においてビニルモノマーのＱ値は以下の通りである：
スチレン（１），アクリル酸メチル（０．４２），アクリロニトリル（０．６０），ブタジエン（２．３９），酢酸ビニル（０．０２６），エチレン（０．０１５）
（実施例１）
【００３０】
アルミプレート上にアルミノフォスフェート類であるＡＬＰＯ−Ａを担持した吸着素子を、次のように作製した。
水７５．９部に有機バインダーとして有機エマルジョンＡ：商品名リカボンドＥＳ−５２（中央理化工業社製、アクリル共重合体  固形分４３ｗｔ％）を１１．６部加えて攪拌した。ついで平均粒径３ミクロンであるＡＬＰＯ−Ａを５０部加えた。攪拌することによりアルミノフォスフェート類水系分散液（スラリー）を得た。ＡＬＰＯと有機バインダーの固形分との合計は、４０重量％である。またＡＬＰＯと有機バインダーの固形分重量比は１０：１である。このスラリーを１５時間静置したが、スラリーは沈降することなく均一状態を維持した。
【００３１】
次にアルミプレート上にスラリーを塗布し、４０℃で水分除去した後、１２０℃で３０分の乾燥処理を行い、吸着素子を得た。
ＡＬＰＯ−Ａの担持量は８ｍｇ／ｃｍ2である。
吸着量の測定は次のように行った。
吸着工程：９０℃で４７．４ｋＰａの水蒸気と吸着素子を４０秒間接触させ、水蒸気を吸着させた。
【００３２】
脱着工程：９０℃で４０秒間、水蒸気圧を０．９ｋＰａとし、吸着素子から水蒸気を脱着させた。
吸着工程−脱着工程のサイクルを１００回繰り返した場合の、一回当たりのＡＬＰＯ類１ｇあたりの平均水蒸気吸着量（ｇ）を吸着量とした。
吸脱着繰り返し後も、プレートからのＡＬＰＯ剥離は観察されず、耐熱性は良好であった。。すなわち９０℃でも接着層の軟化はみられなかった。又、スラリー安定性及び吸着量の結果を表１に示す。
（実施例２〜４）
【００３３】
有機バインダーとして有機エマルジョンＡに代えて有機エマルジョンＢ，Ｃ，Ｄを用いた以外は実施例１と同様にして、アルミノフォスフェート類水系分散液を得た。固形分濃度は実施例１と同じである。結果を表１に示す。いずれもスラリー安定性、吸着量、耐熱性ともに良好であった。
（実施例５〜６）
【００３４】
有機バインダーとして有機エマルジョンＡに代えて有機エマルジョンＥ、Ｆおよびアルミノフォスフェート類としてＡＬＰＯ−Ａに代えてＡＬＰＯ−Ｂを用いた以外は実施例１と同様にして、アルミノフォスフェート類水系分散液を得た。固形分濃度は実施例１と同じである。結果を表１に示す。いずれもスラリー安定性、吸着量、耐熱性ともに良好であった。
（比較例１）
【００３５】
有機バインダーを使用しないこと以外は、実施例１に準じて吸着素子を作製した。結果を表１に示す。ほとんどのＡＬＰＯがアルミプレートから剥離した。
（比較例２〜３）
【００３６】
有機バインダーとして有機エマルジョンＡに代えて有機エマルジョンＧ、Ｈを用いた以外は実施例１と同様にして、アルミノフォスフェート類水系分散液を得た。固形分濃度は実施例１と同じである。結果を表１に示す。公知の酢酸ビニル系エマルジョンをはじめとする、本発明の以外の有機バインダーエマルジョンを用いた場合、ＡＬＰＯ類のスラリーは沈降性が高くハンドリング不良で、吸着素子とした場合、耐熱性が劣り、吸着水分量も低下した。
（比較例４）
【００３７】
アルミノフォスフェート類としてＡＬＰＯ−Ａに代えてＡＬＰＯ−Ｂを用いた以外は比較例１と同様にして、有機バインダーを使用しないアルミノフォスフェート類水系分散液を得、実施例１に準じて吸着素子を作製した。評価結果を表１に示す。ほとんどのＡＬＰＯがアルミプレートから剥離した。
【００３８】
【表１】
2006083234.tif 000002
【００３９】
注）
＊１  ○：Ｑ値が０．０３以上の成分を含む、×：Ｑ値が０．０３以上の成分を含まない。
＊２  スラリー安定性は、水系分散液を調合し１５時間後に沈降度合いを目視観察した。○：沈降なし、×：沈降あり。
＊３  耐熱性は、９０℃での接着層の軟化状態を観察した。○：軟化なし、×：軟化あり。